(57)【特許請求の範囲】
【請求項１】
支持体および該支持体上に設けられた感光層を有する電子写真感光体と、帯電手段と、該電子写真感光体に対して波長が３８０〜４５０ｎｍの光を露光光として照射するための露光手段と、現像手段と、転写手段とを有する電子写真装置において、
該感光層が、電荷発生物質を含有する電荷発生層と、電荷輸送物質および結着樹脂を含有する電荷輸送層とを有する積層型感光層であり、
該電荷輸送層が、該電子写真感光体の表面層であり、
該電荷輸送層に含有される電荷輸送物質が、下記式（ＣＴＭ−２）で示される構造を有するアミン化合物のみであり、
該電荷輸送層に含有される結着樹脂が、下記式（１）で示される繰り返し構造単位を有する重量平均分子量が８００００以上の脂肪族ジカルボン酸ポリエステル樹脂のみであり、
該脂肪族ジカルボン酸ポリエステル樹脂に有される繰り返し構造単位が、下記式（１）で示される繰り返し構造単位のみである
ことを特徴とする電子写真装置。
【化１】
0004448074.tif 000027
（式（１）中、Ｒ１１〜Ｒ１８は、それぞれ独立に、水素原子、メチル基、エチル基、または、フェニル基を示す。Ｘ１１は、ブチレン基、ペンチレン基、ヘキシレン基、ヘプチレン基、または、オクチレン基を示す。Ｙ１１は、単結合、酸素原子、硫黄原子、または、下記式（２）で示される構造を有する２価の基を示す。
【化２】
0004448074.tif 000028
（式（２）中、Ｒ２１およびＲ２２は、それぞれ独立に、メチル基、エチル基、プロピル基、または、トリフルオロメチル基を示す、あるいは、Ｒ２１とＲ２２とが結合して形成されるシクロヘキシリデン基を示す。））
【化３】
0004448074.tif 000029
【発明の詳細な説明】
【技術分野】
【０００１】
本発明は、電子写真感光体を有する電子写真装置に関する。
【背景技術】
【０００２】
電子写真装置に搭載される電子写真感光体に用いられる光導電性物質（電荷発生物質や電荷輸送物質）としては、セレン、硫化カドミウム、酸化亜鉛などの無機光導電性物質があるが、近年では、無公害性、高生産性および材料設計の容易性などの観点から有機光導電性物質の開発が盛んに行われている。
【０００３】
有機光導電性物質を用いた電子写真感光体（有機電子写真感光体）は、有機光導電性物質や結着樹脂を溶媒に溶解・分散させて得られる塗布液を支持体上に塗布し、これを乾燥させることによって形成された感光層を有するものが通常である。また、感光層の層構成については、支持体側から電荷発生層、電荷輸送層の順に積層してなる積層型（順層型）のものが一般的である。
【０００４】
有機光導電性物質を用いた電子写真感光体は、上記の利点を有しているが、電子写真感光体として必要とされる特性のすべてを高い次元で満足しているわけではなく、特に、出力画像の画質や耐久性のさらなる向上が望まれている。
【０００５】
画質の向上に関しては、近年、出力画像の解像度をより一層高めるために、電子写真感光体に照射する露光光（画像露光光）として、従来用いられてきた光よりも波長の短い光を用いることが提案されている（特開平０９−２４００５１号公報（特許文献１）など）。
【０００６】
また、露光光に対する層の透過率は電子写真感光体の感度に影響を与えるため、例えば、特開２０００−１０５４７１号公報（特許文献２）には、積層型（順層型）感光層の電荷輸送層を短波長の露光光に対する透過率の高い層とする技術が開示されている。具体的には、電荷輸送物質として特定の構造の化合物を用い、結着樹脂としてポリカーボネート樹脂（ビスフェノールＺ型ポリカーボネート）を用いることによって、短波長の露光光に対する透過率の高い電荷輸送層を形成している。
【０００７】
一方、耐久性の向上に関しては、電子写真感光体の表面層用の結着樹脂として、従来、ポリカーボネート樹脂がよく使用されてきたが、近年、表面層用の結着樹脂として、ポリカーボネート樹脂よりも機械的強度が高いポリアリレート樹脂を使用することで、電子写真感光体の耐久性のさらに向上させる提案がなされている（特開平１０−０３９５２１号公報（特許文献３）など）。ポリアリレート樹脂は、芳香族ジカルボン酸ポリエステル樹脂の１種である。
【特許文献１】特開平０９−２４００５１号公報
【特許文献２】特開２０００−１０５４７１号公報
【特許文献３】特開平１０−０３９５２１号公報
【発明の開示】
【発明が解決しようとする課題】
【０００８】
しかしながら、特開平１０−０３９５２１号公報などに開示されているポリアリレート樹脂は、機械的強度は高く、これを電子写真感光体の表面層に用いた場合には、耐久性の高い電子写真感光体とすることができるものの、ポリアリレート樹脂を用いた層は、短波長の光、特に波長が３８０〜４５０ｎｍの光に対する透過率が比較的低く、電子写真感光体の感度が低下してしまう場合があった。
【０００９】
一方、特開２０００−１０５４７１号公報に具体的に開示されている電子写真感光体は、その表面層（電荷輸送層）の短波長の光に対する透過率が高く、高画質化のために露光光として短波長の光を用いた場合に感度の低下は生じにくいものの、表面層の結着樹脂としてポリアリレート樹脂よりも機械的強度が劣るポリカーボネート樹脂を用いているため、耐久性の点で十分であるとはいえない。
【００１０】
本発明の目的は、耐久性が高く、かつ、露光光として短波長の光、特に波長が３８０〜４５０ｎｍの光を用いた場合であっても感度の低下が生じにくい電子写真感光体を有する電子写真装置を提供することにある。
【課題を解決するための手段】
【００１１】
本発明は、支持体および該支持体上に設けられた感光層を有する電子写真感光体と、帯電手段と、該電子写真感光体に対して波長が３８０〜４５０ｎｍの光を露光光として照射するための露光手段と、現像手段と、転写手段とを有する電子写真装置において、該感光層が、電荷発生物質を含有する電荷発生層と、電荷輸送物質および結着樹脂を含有する電荷輸送層とを有する積層型感光層であり、
該電荷輸送層が、該電子写真感光体の表面層であり、
該電荷輸送層に含有される電荷輸送物質が、下記式（ＣＴＭ−２）で示される構造を有するアミン化合物のみであり、
該電荷輸送層に含有される結着樹脂が、下記式（１）で示される繰り返し構造単位を有する重量平均分子量が８００００以上の脂肪族ジカルボン酸ポリエステル樹脂のみであり、
該脂肪族ジカルボン酸ポリエステル樹脂に有される繰り返し構造単位が、下記式（１）で示される繰り返し構造単位のみである
ことを特徴とする電子写真装置である。
【００１２】
【化１】
0004448074.tif 000002
【００１３】
（式（１）中、Ｒ１１〜Ｒ１８は、それぞれ独立に、水素原子、メチル基、エチル基、または、フェニル基を示す。Ｘ１１は、ブチレン基、ペンチレン基、ヘキシレン基、ヘプチレン基、または、オクチレン基を示す。Ｙ１１は、単結合、酸素原子、硫黄原子、または、下記式（２）で示される構造を有する２価の基を示す。
【００１４】
【化２】
0004448074.tif 000003
【００１５】
（式（２）中、Ｒ２１およびＲ２２は、それぞれ独立に、メチル基、エチル基、プロピル基、または、トリフルオロメチル基を示す、あるいは、Ｒ２１とＲ２２とが結合して形成されるシクロヘキシリデン基を示す。））
【化４】
0004448074.tif 000004
【発明の効果】
【００１６】
本発明によれば、耐久性が高く、かつ、露光光として短波長の光、特に波長が３８０〜４５０ｎｍの光を用いた場合であっても感度の低下が生じにくい電子写真感光体を有する電子写真装置を提供することができる。
【発明を実施するための最良の形態】
【００１７】
本発明の電子写真感光体は、上述のとおり、その表面層に下記式（１）で示される繰り返し構造単位を有する重量平均分子量が８００００以上の脂肪族ジカルボン酸ポリエステル樹脂を含有することを特徴とする。
【００１８】
【化３】
0004448074.tif 000005
【００１９】
上記式（１）中、Ｒ１１〜Ｒ１８は、それぞれ独立に、水素原子、メチル基、エチル基、または、フェニル基を示す。Ｘ１１は、ブチレン基、ペンチレン基、ヘキシレン基、ヘプチレン基、または、オクチレン基を示す。Ｙ１１は、単結合、酸素原子、硫黄原子、または、下記式（２）で示される構造を有する２価の基を示す。
【００２０】
【化４】
0004448074.tif 000006
【００２１】
上記式（２）中、Ｒ２１およびＲ２２は、それぞれ独立に、メチル基、エチル基、プロピル基、または、トリフルオロメチル基を示す、あるいは、Ｒ２１とＲ２２とが結合して形成されるシクロヘキシリデン基を示す。
【００２２】
以下に、上記式（１）で示される繰り返し構造単位の具体例を示す。
【００２３】
【化５】
0004448074.tif 000007
【００２４】
【化６】
0004448074.tif 000008
【００２５】
【化７】
0004448074.tif 000009
【００２６】
【化８】
0004448074.tif 000010
【００２７】
【化９】
0004448074.tif 000011
【００２８】
【化１０】
0004448074.tif 000012
【００２９】
【化１１】
0004448074.tif 000013
【００３０】
本発明の電子写真感光体の表面層に用いられる上記式（１）で示される繰り返し構造単位を有する脂肪族ジカルボン酸ポリエステル樹脂は、上述のとおり、重量平均分子量が８００００以上のものである。上記式（１）で示される繰り返し構造単位を有する脂肪族ジカルボン酸ポリエステル樹脂のうち、重量平均分子量が８００００未満のものは、機械的強度が低く、電子写真感光体の耐久性の向上に不十分である。さらには、重量平均分子量が９００００以上であることが好ましい。
【００３１】
一方、上記式（１）で示される繰り返し構造単位を有する脂肪族ジカルボン酸ポリエステル樹脂の分子量が大きすぎると、これを含有する塗布液の塗布性が悪くなる場合があるため、上記式（１）で示される繰り返し構造単位を有する脂肪族ジカルボン酸ポリエステル樹脂の重量平均分子量は４０００００以下であることが好ましく、特には３０００００以下であることがより好ましい。
なお、本発明における重量平均分子量は、ポリスチレン換算重量平均分子量である。
【００３２】
本発明の電子写真感光体の表面層に用いられる上記式（１）で示される繰り返し構造単位を有する脂肪族ジカルボン酸ポリエステル樹脂は、ジカルボン酸エステルと水酸基を有する化合物とのエステル交換法によって合成することが可能であり、また、ジカルボン酸ハライドなどの２価の酸ハロゲン化物とビスフェノールなどの水酸基を有する化合物との重合反応によっても合成することも可能であるが、重量平均分子量が上記範囲のものを製造するには、後者の合成方法によって合成することが好ましい。
【００３３】
（合成例）
以下に、合成例として、上記式（１−５）で示される繰り返し構造単位を有する重量平均分子量が８００００以上の脂肪族ジカルボン酸ポリエステル樹脂の合成方法を示す。
【００３４】
下記式（１−５−１）
【００３５】
【化１２】
0004448074.tif 000014
【００３６】
で示される構造を有するジカルボン酸ハライド（スベリン酸クロライド）をジクロロメタンに溶解させ、スベリン酸クロライド溶液を調製した。
【００３７】
また、スベリン酸クロライド溶液とは別に、下記式（１−５−２）
【００３８】
【化１３】
0004448074.tif 000015
【００３９】
で示される構造を有するビスフェノール（テトラメチルビフェノール）を１０％水酸化ナトリウム水溶液に溶解させ、これに、重合触媒としてトリブチルベンジルアンモニウムクロライドを添加して攪拌し、テトラメチルビフェノール溶液を調製した。
【００４０】
次に、スベリン酸クロライド溶液をテトラメチルビフェノール溶液に攪拌しながら加え、重合を開始した。重合は、反応温度を２５℃以下に保ち、攪拌しながら、３時間行った。
その後、酢酸の添加により重合反応を終了させ、水相が中性になるまで水での洗浄を繰り返した。
洗浄後、攪拌下のメタノールに滴下して、重合物を沈殿させ、この重合物を真空乾燥させて、上記式（１−５）で示される繰り返し構造単位を有する脂肪族ジカルボン酸ポリエステル樹脂を得た。この脂肪族ジカルボン酸ポリエステル樹脂の重量平均分子量は１５００００であった。
【００４１】
本発明において、樹脂の重量平均分子量は、常法に従い、以下のようにして測定されたものである。
【００４２】
すなわち、測定対象樹脂をテトラヒドロフラン中に入れ、数時間放置した後、振盪しながら測定対象樹脂とテトラヒドロフランとよく混合し（測定対象樹脂の合一体がなくなるまで混合し）、さらに１２時間以上静置した。
その後、東ソー（株）製のサンプル処理フィルターマイショリディスクＨ−２５−５を通過させたものをＧＰＣ（ゲルパーミッションクロマトグラフィー）用試料とした。
【００４３】
次に、４０℃のヒートチャンバー中でカラムを安定化させ、この温度におけるカラムに、溶媒としてテトラヒドロフランを毎分１ｍｌの流速で流し、ＧＰＣ用試料を１０μｌ注入して、測定対象樹脂の重量平均分子量を測定した。カラムには、東ソー（株）製のカラムＴＳＫｇｅｌ  ＳｕｐｅｒＨＭ−Ｍを用いた。
測定対象樹脂の重量平均分子量の測定にあたっては、測定対象樹脂が有する分子量分布を、数種の単分散ポリスチレン標準試料により作成された検量線の対数値とカウント数との関係から算出した。検量線作成用の標準ポリスチレン試料には、アルドリッチ社製の単分散ポリスチレンの分子量が８００〜２００００００のものを１０点用いた。検出器にはＲＩ（屈折率）検出器を用いた。
【００４４】
次に、本発明の電子写真感光体の構成について説明する。
上述のとおり、本発明の電子写真感光体は、支持体および該支持体上に設けられた感光層を有する電子写真感光体である。
感光層は、電荷発生物質を含有する電荷発生層と電荷輸送物質を含有する電荷輸送層とに分離した積層型（機能分離型）感光層である。また、電荷発生層を積層構造としてもよく、また、電荷輸送層を積層構成としてもよい。
【００４５】
図１に、本発明の電子写真感光体の層構成の例を示す。
図１に示される層構成の電子写真感光体は、支持体１０１上に電荷発生物質を含有する電荷発生層１０４１が設けられており、電荷発生層１０４２上に電荷輸送物質を含有する電荷輸送層１０４２が設けられている。つまり、図１に示される層構成の電子写真感光体の感光層１０４は、電荷発生層１０４１および電荷輸送層１０４２を有する積層型（順層型）感光層である。図１に示される層構成の電子写真感光体では、電荷輸送層１０４２が表面層となっており、この電荷輸送層１０４２は、上記式（１）で示される繰り返し構造単位を有する重量平均分子量が８００００以上の脂肪族ジカルボン酸ポリエステル樹脂を含有する。
【００４６】
その他、どのような層構成であっても、電子写真感光体の表面層である電荷輸送層が、上記式（１）で示される繰り返し構造単位を有する重量平均分子量が８００００以上の脂肪族ジカルボン酸ポリエステル樹脂を含有していればよい。
【００４７】
支持体としては、導電性を有していればよく（導電性支持体）、例えば、アルミニウム、アルミニウム合金、ステンレスなどの金属製（合金製）の支持体を用いることができる。また、アルミニウム、アルミニウム合金、酸化インジウム−酸化スズ合金などを真空蒸着によって被膜形成した層を有する上記金属製支持体やプラスチック製支持体を用いることもできる。また、カーボンブラック、酸化スズ粒子、酸化チタン粒子、銀粒子などの導電性粒子を適当な結着樹脂と共にプラスチックや紙に含浸した支持体や、導電性結着樹脂を有するプラスチック製の支持体などを用いることもできる。また、支持体の形状としては、円筒状、ベルト状などが挙げられるが、円筒状が好ましい。
【００４８】
また、支持体の表面は、レーザー光などの散乱による干渉縞の防止などを目的として、切削処理、粗面化処理、アルマイト処理などを施してもよい。
【００４９】
支持体と感光層（電荷発生層、電荷輸送層）または後述の中間層との間には、レーザー光などの散乱による干渉縞の防止や、支持体の傷の被覆を目的とした導電層を設けてもよい。
【００５０】
導電層は、カーボンブラック、金属粒子、金属酸化物粒子などの導電性粒子を結着樹脂に分散させて形成することができる。
【００５１】
導電層の膜厚は１〜４０μｍであることが好ましく、特には２〜２０μｍであることがより好ましい。
【００５２】
また、支持体または導電層と感光層（電荷発生層、電荷輸送層）との間には、バリア機能や接着機能を有する中間層を設けてもよい。中間層は、感光層の接着性改良、塗工性改良、支持体からの電荷注入性改良、感光層の電気的破壊に対する保護などのために形成される。
【００５３】
中間層は、アクリル樹脂、アリル樹脂、アルキッド樹脂、エチルセルロース樹脂、エチレン−アクリル酸コポリマー、エポキシ樹脂、カゼイン樹脂、シリコーン樹脂、ゼラチン樹脂、ナイロン、フェノール樹脂、ブチラール樹脂、ポリアクリレート樹脂、ポリアセタール樹脂、ポリアミドイミド樹脂、ポリアミド樹脂、ポリアリールエーテル樹脂、ポリイミド樹脂、ポリウレタン樹脂、ポリエステル樹脂、ポリエチレン樹脂、ポリカーボネート樹脂、ポリスチレン樹脂、ポリスルホン樹脂、ポリビニルアルコール樹脂、ポリブタジエン樹脂、ポリプロピレン樹脂、ユリア樹脂などの樹脂や、酸化アルミニウムなどの材料を用いて形成することができる。
中間層の膜厚は０．０５〜５μｍであることが好ましく、特には０．３〜１μｍであることがより好ましい。
【００５４】
本発明の電子写真感光体に用いられる電荷発生物質としては、例えば、モノアゾ、ジスアゾ、トリスアゾなどのアゾ顔料や、金属フタロシアニン、非金属フタロシアニンなどのフタロシアニン顔料や、インジゴ、チオインジゴなどのインジゴ顔料や、ペリレン酸無水物、ペリレン酸イミドなどのペリレン顔料や、アンスラキノン、ピレンキノン、ジベンズピレンキノンなどの多環キノン顔料や、スクワリリウム色素や、ピリリウム塩およびチアピリリウム塩や、トリフェニルメタン色素や、セレン、セレン−テルル、アモルファスシリコンなどの無機物質や、キナクリドン顔料や、アズレニウム塩顔料や、キノシアニンなどのシアニン染料や、アントアントロン顔料や、ピラントロン顔料や、キサンテン色素や、キノンイミン色素や、スチリル色素や、硫化カドミウムや、酸化亜鉛などが挙げられる。これら電荷発生物質は１種のみ用いてもよく、２種以上用いてもよい。
【００５５】
電荷発生層に用いられる結着樹脂としては、例えば、アクリル樹脂、アリル樹脂、アルキッド樹脂、エポキシ樹脂、ジアリルフタレート樹脂、シリコーン樹脂、スチレン−ブタジエンコポリマー、ナイロン、フェノール樹脂、ブチラール樹脂、ベンザール樹脂、ポリアクリレート樹脂、ポリアセタール樹脂、ポリアミドイミド樹脂、ポリアミド樹脂、ポリアリールエーテル樹脂、ポリアリレート樹脂、ポリイミド樹脂、ポリウレタン樹脂、ポリエステル樹脂、ポリエチレン樹脂、ポリカーボネート樹脂、ポリスチレン樹脂、ポリスルホン樹脂、ポリビニルアセタール樹脂、ポリブタジエン樹脂、ポリプロピレン樹脂、メタクリル樹脂、ユリア樹脂、塩化ビニル−酢酸ビニルコポリマー、酢酸ビニル樹脂、塩化ビニル樹脂などが挙げられる。特には、ブチラール樹脂などが好ましい。これらは単独、混合または共重合体として１種または２種以上用いることができる。
【００５６】
電荷発生層は、電荷発生物質を結着樹脂および溶剤と共に分散して得られる電荷発生層用塗布液を塗布し、これを乾燥させることによって形成することができる。分散方法としては、ホモジナイザー、超音波分散機、ボールミル、サンドミル、ロールミル、振動ミル、アトライター、液衝突型高速分散機などを用いた方法が挙げられる。電荷発生物質と結着樹脂との割合は、１：０．３〜１：４（質量比）の範囲が好ましい。
【００５７】
電荷発生層用塗布液に用いられる溶剤は、使用する結着樹脂や電荷発生物質の溶解性や分散安定性から選択されるが、有機溶剤としてはアルコール、スルホキシド、ケトン、エーテル、エステル、脂肪族ハロゲン化炭化水素、芳香族化合物などが挙げられる。
電荷発生層の膜厚は５μｍ以下であることが好ましく、特には０．１〜２μｍであることがより好ましい。
【００５８】
また、電荷発生層には、種々の増感剤、酸化防止剤、紫外線吸収剤、可塑剤などを必要に応じて添加することもできる。
【００５９】
本発明の電子写真感光体に用いられる電荷輸送物質は、上記式（ＣＴＭ−２）で示される構造を有するアミン化合物のみである。
【００６０】
電荷輸送層には、結着樹脂としては、上記式（１）で示される繰り返し構造単位を有する重量平均分子量が８００００以上の脂肪族ジカルボン酸ポリエステル樹脂のみが用いられる。
【００６１】
電荷輸送層は、電荷輸送物質と結着樹脂を溶剤に溶解して得られる電荷輸送層用塗布液を塗布し、これを乾燥させることによって形成することができる。電荷輸送物質と結着樹脂との割合は、２：１〜１：２（質量比）の範囲が好ましい。
【００６２】
電荷輸送層用塗布液に用いられる溶剤としては、アセトン、メチルエチルケトンなどのケトン、酢酸メチル、酢酸エチルなどのエステル、トルエン、キシレンなどの芳香族炭化水素、１，４−ジオキサン、テトラヒドロフランなどのエーテル、クロロベンゼン、クロロホルム、四塩化炭素などのハロゲン原子で置換された炭化水素などが用いられる。
電荷輸送層の膜厚は５〜４０μｍであることが好ましく、特には１０〜３５μｍであることがより好ましい。
【００６３】
また、電荷輸送層には、酸化防止剤、紫外線吸収剤、可塑剤などを必要に応じて添加することもできる。
【００６４】
上記各層の塗布液を塗布する際には、例えば、浸漬塗布法（浸漬コーティング法）、スプレーコーティング法、スピンナーコーティング法、ローラーコーティング法、マイヤーバーコーティング法、ブレードコーティング法などの塗布方法を用いることができる。
【００６５】
図２に、本発明の電子写真感光体を有するプロセスカートリッジを備えた電子写真装置の概略構成の一例を示す。
【００６６】
図２において、１は円筒状の電子写真感光体であり、軸２を中心に矢印方向に所定の周速度で回転駆動される。
【００６７】
回転駆動される電子写真感光体１の表面は、帯電手段（一次帯電手段：帯電ローラーなど）３により、正または負の所定電位に均一に帯電され、次いで、スリット露光やレーザービーム走査露光などの露光手段（不図示）から出力される露光光（画像露光光）４を受ける。こうして電子写真感光体１の表面に、目的の画像に対応した静電潜像が順次形成されていく。
【００６８】
電子写真感光体１の表面に形成された静電潜像は、現像手段５の現像剤に含まれるトナーにより現像されてトナー像となる。次いで、電子写真感光体１の表面に形成担持されているトナー像が、転写手段（転写ローラーなど）６からの転写バイアスによって、転写材供給手段（不図示）から電子写真感光体１と転写手段６との間（当接部）に電子写真感光体１の回転と同期して取り出されて給送された転写材（紙など）Ｐに順次転写されていく。
【００６９】
トナー像の転写を受けた転写材Ｐは、電子写真感光体１の表面から分離されて定着手段８へ導入されて像定着を受けることにより画像形成物（プリント、コピー）として装置外へプリントアウトされる。
【００７０】
トナー像転写後の電子写真感光体１の表面は、クリーニング手段（クリーニングブレードなど）７によって転写残りの現像剤（トナー）の除去を受けて清浄面化され、さらに前露光手段（不図示）からの前露光光（不図示）により除電処理された後、繰り返し画像形成に使用される。なお、図２に示すように、帯電手段３が帯電ローラーなどを用いた接触帯電手段である場合は、前露光は必ずしも必要ではない。
【００７１】
上述の電子写真感光体１、帯電手段３、現像手段５、転写手段６およびクリーニング手段７などの構成要素のうち、複数のものを容器に納めてプロセスカートリッジとして一体に結合して構成し、このプロセスカートリッジを複写機やレーザービームプリンターなどの電子写真装置本体に対して着脱自在に構成してもよい。図２では、電子写真感光体１と、帯電手段３、現像手段５およびクリーニング手段７とを一体に支持してカートリッジ化して、電子写真装置本体のレールなどの案内手段１０を用いて電子写真装置本体に着脱自在なプロセスカートリッジ９としている。
【００７２】
図３に、本発明の電子写真感光体を有するプロセスカートリッジを備えたカラー電子写真装置（インライン方式）の概略構成の一例を示す。
【００７３】
図３において、１Ｙ、１Ｍ、１Ｃ、１Ｋは円筒状の電子写真感光体（第１色〜第４色用電子写真感光体）であり、それぞれ軸２Ｙ、２Ｍ、２Ｃ、２Ｋを中心に矢印方向に所定の周速度で回転駆動される。
【００７４】
回転駆動される第１色用電子写真感光体１Ｙの表面は、第１色用帯電手段（一次帯電手段：帯電ローラーなど）３Ｙにより、正または負の所定電位に均一に帯電され、次いで、スリット露光やレーザービーム走査露光などの露光手段（不図示）から出力される露光光（画像露光光）４Ｙを受ける。露光光４Ｙは、目的のカラー画像の第１色成分像（例えばイエロー成分像）に対応した露光光である。こうして第１色用電子写真感光体１Ｙの表面に、目的のカラー画像の第１色成分像に対応した第１色成分静電潜像（イエロー成分静電潜像）が順次形成されていく。
【００７５】
張架ローラー１２によって張架された転写材搬送部材（転写材搬送ベルト）１４は、矢印方向に第１色〜第４色用電子写真感光体１Ｙ、１Ｍ、１Ｃ、１Ｋとほぼ同じ周速度（例えば第１色〜第４色用電子写真感光体１Ｙ、１Ｍ、１Ｃ、１Ｋの周速度に対して９７〜１０３％）で回転駆動される。また、転写材供給手段１７から給送された転写材（紙など）Ｐは、転写材搬送部材１４に静電的に担持（吸着）され、第１色〜第４色用電子写真感光体１Ｙ、１Ｍ、１Ｃ、１Ｋと転写材搬送部材との間（当接部）に順次搬送される。
【００７６】
第１色用電子写真感光体１Ｙの表面に形成された第１色成分静電潜像は、第１色用現像手段５Ｙのトナーにより現像されて第１色トナー画像（イエロートナー画像）となる。次いで、第１色用電子写真感光体１Ｙの表面に形成担持されている第１色トナー画像が、第１色用転写手段（転写ローラーなど）６Ｙからの転写バイアスによって、第１色用電子写真感光体１Ｙと第１色用転写手段６Ｙとの間を通過する転写材搬送部材１４に担持された転写材Ｐに順次転写されていく。
【００７７】
第１色トナー画像転写後の第１色用電子写真感光体１Ｙの表面は、第１色用クリーニング手段（クリーニングブレードなど）７Ｙによって転写残トナーの除去を受けて清浄面化された後、繰り返し第１色トナー画像形成に使用される。
【００７８】
第１色用電子写真感光体１Ｙ、第１色用帯電手段３Ｙ、第１色成分像に対応した露光光４Ｙを出力する第１色用露光手段、第１色用現像手段５Ｙおよび第１色用転写手段６Ｙをまとめて第１色用画像形成部と称する。
【００７９】
第２色用電子写真感光体１Ｍ、第２色用帯電手段３Ｍ、第２色成分像に対応した露光光４Ｍを出力する第２色用露光手段、第２色用現像手段５Ｍおよび第２色用転写手段６Ｍを有する第２色用画像形成部、第３色用電子写真感光体１Ｃ、第３色用帯電手段３Ｃ、第３色成分像に対応した露光光４Ｃを出力する第３色用露光手段、第３色用現像手段５Ｃおよび第３色用転写手段６Ｃを有する第３色用画像形成部、第４色用電子写真感光体１Ｋ、第４色用帯電手段３Ｋ、第４色成分像に対応した露光光４Ｋを出力する第４色用露光手段、第４色用現像手段５Ｋおよび第４色用転写手段６Ｋを有する第４色用画像形成部の動作は、第１色用画像形成部の動作と同様であり、転写材搬送部材１４に担持され、第１色トナー画像が転写された転写材Ｐに、第２色トナー画像（マゼンタトナー画像）、第３色トナー画像（シアントナー画像）、第４色トナー画像（ブラックトナー画像）が順次転写されていく。こうして転写材搬送部材１４に担持された転写材Ｐに目的のカラー画像に対応した合成トナー画像が形成される。
【００８０】
合成トナー画像が形成された転写材Ｐは、転写材搬送部材１４の表面から分離されて定着手段８へ導入されて像定着を受けることによりカラー画像形成物（プリント、コピー）として装置外へプリントアウトされる。
【００８１】
また、第１色〜第４色用クリーニング手段７Ｙ、７Ｍ、７Ｃ、７Ｋによる転写残トナー除去後の第１色〜第４色用電子写真感光体１Ｙ、１Ｍ、１Ｃ、１Ｋの表面を、前露光手段からの前露光光により除電処理してもよいが、図３に示すように、第１色〜第４色用帯電手段３Ｙ、３Ｍ、３Ｃ、３Ｋが帯電ローラーなどを用いた接触帯電手段である場合は、前露光は必ずしも必要ではない。
【００８２】
上述の電子写真感光体、帯電手段、現像手段、転写手段およびクリーニング手段などの構成要素のうち、複数のものを容器に納めてプロセスカートリッジとして一体に結合して構成し、このプロセスカートリッジを複写機やレーザービームプリンターなどの電子写真装置本体に対して着脱自在に構成してもよい。図３では、画像形成部ごとに、電子写真感光体と、帯電手段、現像手段およびクリーニング手段とを一体に支持してカートリッジ化して、電子写真装置本体のレールなどの案内手段（不図示）を用いて電子写真装置本体に着脱自在なプロセスカートリッジ９Ｙ、９Ｍ、９Ｃ、９Ｋとしている。
【実施例】
【００８３】
以下に、具体的な実施例を挙げて本発明をさらに詳細に説明する。ただし、本発明はこれらに限定されるものではない。なお、実施例中の「部」は「質量部」を意味する。また、「Ｍｗ」は「重量平均分子量」を意味する。
【００８４】
（実施例２−１）
アルミニウム板を支持体とした。
次に、Ｎ−メトキシメチル化ナイロン３部および共重合ナイロン３部をメタノール６５部／ｎ−ブタノール３０部の混合溶剤に溶解させることによって、中間層用塗布液を調製した。
この中間層用塗布液を支持体上にマイヤーバーで塗布し、これを１０分間１００℃で乾燥させることによって、膜厚が０．７μｍの中間層を形成した。
【００８５】
次に、下記式（ＣＧＭ−１）
【００８６】
【化１４】
0004448074.tif 000016
【００８７】
で示される構造を有するアゾ顔料（電荷発生物質）２０部およびブチラール樹脂（ブチラール化度６５ｍｏｌ％）１０部をテトラヒドロフラン４００部に加え、直径１ｍｍのガラスビーズを用いたサンドミル装置で２３±３℃雰囲気下２０時間分散することによって、電荷発生層用塗布液を調製した。
【００８８】
この電荷発生層用塗布液を中間層上にマイヤーバーで塗布し、これを１０分間１００℃で乾燥させることによって、膜厚が０．４μｍの電荷発生層を形成した。
【００８９】
次に、下記式（ＣＴＭ−２）
【００９０】
【化１５】
0004448074.tif 000017
【００９１】
で示される構造を有するアミン化合物（電荷輸送物質）８部、および、上記式（１−２）で示される繰り返し構造単位を有する脂肪族ジカルボン酸ポリエステル樹脂（結着樹脂、単独重合体、Ｍｗ：１５００００）１０部を、モノクロロベンゼン８０部に溶解させることによって、電荷輸送層用塗布液を調製した。
【００９２】
この電荷輸送層用塗布液を電荷発生層上にマイヤーバーで塗布し、これを１時間１２０℃で乾燥させることによって、膜厚が２４μｍの電荷輸送層を形成した。
このようにして、電荷輸送層が表面層である電子写真感光体を作製した。
【００９３】
次に、評価について説明する。評価は、感度およびテーバー摩耗量について行った。
【００９４】
感度の評価装置としては、（株）川口電気製作所製静電複写紙試験装置ＥＰＡ−８１００を用いた。
【００９５】
コロナ帯電器で電子写真感光体の表面電位が−６００Ｖ（暗部電位）になるように帯電し、次に、ＬＥＤで波長４００ｎｍ、４３０ｎｍ、４５０ｎｍの光を照射（露光）して、表面電位が−３００Ｖ（明部電位）まで減衰するのに必要な光量を測定し、半減露光感度（Ｅ１／２）をそれぞれの波長で算出した。
【００９６】
結果を表４に示す。なお、表４中、波長４００ｎｍの光に対する感度をＥ１／２（４００）とし、波長４３０ｎｍの光に対する感度をＥ１／２（４３０）とし、波長４５０ｎｍの光に対する感度をＥ１／２（４５０）としている。
【００９７】
また、テーバー摩耗量の評価装置としては、（株）安田精機製作所製の回転式のテーバー摩耗試験機を用いた。摩耗輪には富士フィルム（株）製のラッピングフィルムＣ２０００を付したテーバーインスツルメンツ社製摩耗輪ＣＳ−０を２個用い、それぞれに５００ｇの荷重をかけた。回転摩耗前後での質量の減少を測定し、テーバー摩耗量とした。
【００９８】
結果を表５に示す。
【００９９】
（実施例２−２、２−５、２−６、２−９、２−１２〜２−１５、２−１９〜２−２２、２−２７、２−３０〜２−３４、２−３９、２−４０、比較例２−１、２−２、２−５、２−６、２−９、２−１１〜２−２３）
実施例２−１において、電荷輸送層の結着樹脂を表１〜３に示すとおりにした以外は、実施例２−１と同様にして電荷輸送層が表面層である電子写真感光体を作製し、評価した。結果を表４および５に示す。
【０１００】
【表１】
0004448074.tif 000018
【０１０１】
【表２】
0004448074.tif 000019
【０１０２】
【表３】
0004448074.tif 000020
【０１０３】
表３中、（Ｃ−１）〜（Ｃ−１３）は下記のとおり。
【０１０４】
【化１６】
0004448074.tif 000021
【０１０５】
【化１７】
0004448074.tif 000022
【０１０６】
【化１８】
0004448074.tif 000023
【０１０７】
【化１９】
0004448074.tif 000024
【０１０８】
【表４】
0004448074.tif 000025
【０１０９】
【表５】
0004448074.tif 000026
【図面の簡単な説明】
【０１１０】
【図１】本発明の電子写真感光体の層構成の例を示す図である。
【図２】本発明の電子写真感光体を有するプロセスカートリッジを備えた電子写真装置の概略構成の一例を示す図である。
【図３】本発明の電子写真感光体を有するプロセスカートリッジを備えたカラー電子写真装置（インライン方式）の概略構成の一例を示す図である。
【符号の説明】
【０１１１】
１０１  支持体
１０４  感光層
１０４１  電荷発生層
１０４２  電荷輸送層
１  電子写真感光体
２  軸
３  帯電手段
４  露光光
５  現像手段
６  転写手段
７  クリーニング手段
８  定着手段
９  プロセスカートリッジ
１０  案内手段
Ｐ  転写材
１Ｙ  第１色用電子写真感光体
１Ｍ  第２色用電子写真感光体
１Ｃ  第３色用電子写真感光体
１Ｋ  第４色用電子写真感光体
２Ｙ  軸
２Ｍ  軸
２Ｃ  軸
２Ｋ  軸
３Ｙ  第１色用帯電手段
３Ｍ  第２色用帯電手段
３Ｃ  第３色用帯電手段
３Ｋ  第４色用帯電手段
４Ｙ  露光光
４Ｍ  露光光
４Ｃ  露光光
４Ｋ  露光光
５Ｙ  第１色用現像手段
５Ｍ  第２色用現像手段
５Ｃ  第３色用現像手段
５Ｋ  第４色用現像手段
６Ｙ  第１色用転写手段
６Ｍ  第２色用転写手段
６Ｃ  第３色用転写手段
６Ｋ  第４色用転写手段
７Ｙ  第１色用クリーニング手段
７Ｍ  第２色用クリーニング手段
７Ｃ  第３色用クリーニング手段
７Ｋ  第４色用クリーニング手段
９Ｙ  プロセスカートリッジ
９Ｍ  プロセスカートリッジ
９Ｃ  プロセスカートリッジ
９Ｋ  プロセスカートリッジ
１２  張架ローラー
１４  転写材搬送部材
【図１】
0004448074.tif 000030
【図２】
0004448074.tif 000031
【図３】
0004448074.tif 000032